(57)【要約】【課題】  膜強度を高め膜面故障がない安定生産塗布を可能とし、生産性向上が可能なインクジェット記録材料の製造方法及び該製造方法で得られるインクジェット記録材料の提供。【解決手段】  支持体上にインク吸収層を有するインクジェット記録材料の製造方法において、インク吸収層を支持体上に硬膜剤、カチオン性物質、親水性バインダーを含有する水性媒体に無機微粒子を分散した水性分散液を用いて設ける場合に、硬膜剤であるホウ酸と硼砂との比率が２：８〜９：１であり、且つ、該水性分散液を含有する塗布液の５℃の粘度が８００〜１５００００ｃＰであることを特徴とするインクジェット記録材料の製造方法。【選択図】        なし【特許請求の範囲】
【請求項１】
支持体上にインク吸収層を有するインクジェット記録材料の製造方法において、インク吸収層を支持体上に硬膜剤、カチオン性物質、親水性バインダーを含有する水性媒体に無機微粒子を分散した水性分散液を用いて設ける場合に、硬膜剤であるホウ酸と硼砂との比率が２：８〜９：１であり、且つ、該水性分散液を含有する塗布液の５℃の粘度が８００〜１５００００ｃＰであることを特徴とするインクジェット記録材料の製造方法。
【請求項２】
前記水性分散液のｐＨが３〜６であることを特徴とする請求項１に記載のインクジェット記録材料の製造方法。
【請求項３】
前記塗布液のｐＨが３〜７であることを特徴とする請求項１又は２に記載のインクジェット記録材料の製造方法。
【請求項４】
前記硬膜剤中のホウ素量が、親水性バインダー１ｇに対して１〜６ｍｍｏｌであることを特徴とする請求項１〜３の何れか１項に記載のインクジェット記録材料の製造方法。
【請求項５】
無機微粒子が湿式シリカであることを特徴とする請求項１〜４の何れか１項に記載のインクジェット記録材料の製造方法。
【請求項６】
前記分散が連続処理であることを特徴とする請求項１〜５の何れか１項に記載のインクジェット記録材料の製造方法。
【請求項７】
請求項１〜６の何れか１項に記載のインクジェット記録材料の製造方法で作製されるインク吸収性層を有することを特徴とするインクジェット記録材料。
【発明の詳細な説明】
【技術分野】
【０００１】
本発明は、インクジェット記録材料の製造方法及びインクジェット記録材料に関し、インクジェット記録用材料、インクジェット記録用材料の製造方法及びインクジェット記録用材料に関する。
【背景技術】
【０００２】
インクジェット記録は、インクの微小液滴を種々の作動原理により飛翔させて紙などの記録シートに付着させ、画像・文字などの記録を行うものであるが、比較的高速、低騒音、多色化が容易である等の利点を有しており、近年急速に普及してきている。
【０００３】
また、写真等の高画質印刷、いわゆるフォトライクの記録シートにも用いられており、記録シートとして高光沢性、表面平滑性等の更なる改良が望まれている。
【０００４】
これら特性の向上を目的として、色材受容層に多孔質構造を有するインクジェット記録用シートが開発され実用化されている。
【０００５】
また、光沢発現層を設け、更に加熱鏡面処理やカレンダー処理を行うことを提案しているが（例えば、特許文献１、２を参照）、製造工程が複雑になり逆に高価になってしまい、またインク吸収性を劣化させる懸念がある。
【０００６】
従って、現状では、生産性が良好で、光沢性、膜面故障が発生しないインクジェット記録材料の製造方法は確立されていない。
【特許文献１】特開平１１−９１２４０号公報
【特許文献２】特開２００２−２１１１１３号公報
【発明の開示】
【発明が解決しようとする課題】
【０００７】
本発明は上記事情に鑑みなされたものであり、本発明の目的はインクジェット記録材料の表面の膜強度を高め膜面故障がない安定生産塗布を可能とし、生産性向上が可能であるインクジェット記録材料の製造方法及び該製造方法から得られるインクジェット記録材料を提供することにある。
【課題を解決するための手段】
【０００８】
本発明の上記目的は以下の構成により達成される。
【０００９】
１．支持体上にインク吸収層を有するインクジェット記録材料の製造方法において、インク吸収層を支持体上に硬膜剤、カチオン性物質、親水性バインダーを含有する水性媒体に無機微粒子を分散した水性分散液を用いて設ける場合に、硬膜剤であるホウ酸と硼砂との比率が２：８〜９：１であり、且つ、該水性分散液を含有する塗布液の５℃の粘度が８００〜１５００００ｃＰであることを特徴とするインクジェット記録材料の製造方法。
【００１０】
２．前記水性分散液のｐＨが３〜６であることを特徴とする前記１に記載のインクジェット記録材料の製造方法。
【００１１】
３．前記塗布液のｐＨが３〜７であることを特徴とする前記１又は２に記載のインクジェット記録材料の製造方法。
【００１２】
４．前記硬膜剤中のホウ素量が、親水性バインダー１ｇに対して１〜６ｍｍｏｌであることを特徴とする前記１〜３の何れか１項に記載のインクジェット記録材料の製造方法。
【００１３】
５．無機微粒子が湿式シリカであることを特徴とする前記１〜４の何れか１項に記載のインクジェット記録材料の製造方法。
【００１４】
６．前記分散が連続処理であることを特徴とする前記１〜５の何れか１項に記載のインクジェット記録材料の製造方法。
【００１５】
７．前記１〜６の何れか１項に記載のインクジェット記録材料の製造方法で作製されるインク吸収性層を有することを特徴とするインクジェット記録材料。
【発明の効果】
【００１６】
本発明によるインクジェット記録材料の製造方法及び該製造方法で得られるインクジェット記録材料は、インクジェット記録材料の表面の膜強度を高め膜面故障がない安定生産塗布を可能とし、生産性向上が可能であり、優れた効果を有する。
【発明を実施するための最良の形態】
【００１７】
以下、本発明を詳細に説明する。
【００１８】
本発明の水性分散液は、水性媒体に硬膜剤のホウ酸、硼砂の比率が２：８〜９：１で含有させて分散を実施する。前記比率は、分散性、及び分散液を含有した塗布液を塗工し乾燥前の膜強が強く、乾燥時に吹かれムラ、ひび割れ等の塗膜故障が無いインクジェット記録材料の製造方法を提供することが出来る。好ましくは３：７〜８：２である。
【００１９】
分散時の水性媒体に含有させる硬膜剤は、ホウ酸１００％で実施すると分散性は良好であるが、親水性バインダーとの架橋反応が不十分で、この分散液を含有した塗布液を塗布した場合には膜強度に懸念があり、乾燥時に吹かれムラ、ひび割れ等の塗膜故障を発生させてしまう可能性がある。また、硬膜剤を硼砂１００％で実施すると、無機顔料微粒子が凝集するのか高粘度になり分散性が懸念される。上記懸念は、ｐＨ調整剤等で緩和させることも可能であるが、作業が複雑になり好ましい形態ではない。
【００２０】
本発明で使用する、硬膜剤量は親水性バインダーであるポリビニールアルコール１ｇに対して１〜６ｍｍｏｌであることが好ましい。更に好ましくは、２〜４．５ｍｍｏｌの範囲である。
【００２１】
ホウ酸、硼砂の比率が上記範囲であれば、強い膜強度が得られ支持体上に塗布液を塗布した際に膜面故障が発生しない安定生産塗布が可能となる。
【００２２】
本発明に用いる無機微粒子は、シリカ、二酸化チタン、硫酸バリウム、珪酸カルシウム、ゼオライト、カオリナイト、ハロイサイト、雲母、タルク、炭酸カルシウム、炭酸マグネシウム、硫酸カルシウム、ベーマイト、擬ベーマイトが挙げられるが、これらの中でもシリカ微粒子が好ましく、分散濃度が高められ結果として塗布スピードも上げられるため生産効率が高い湿式法シリカが特に好ましい。
【００２３】
本発明に用いる分散機としては、特に限定されるものではないが、生産コストがかからないように生産効率を良いものが好ましく、バッチ式の分散機より連続式の分散機が好ましい。
【００２４】
（水性媒体）
本発明の水性媒体としては、例えば、カチオン性物質、硬膜剤（ホウ酸、硼砂）を含有した液であるが、必要に応じて、低級アルコール（好ましくは例えばエチルアルコール）、硝酸、その他の添加剤を含有する水性液が本発明に係る水性媒体として好ましい。
【００２５】
（低級アルコール）
本発明に係る水性媒体に好ましく用いられる低級アルコールとしては、例えばメチルアルコール、エチルアルコール、プロピルアルコール、イソプロピルアルコール、ブチルアルコール等が挙げられるが、中でも、エチルアルコールが好ましい。
【００２６】
（親水性バインダー）
本発明のインクジェット記録材料に、好ましくバインダーとして用いられる親水性バインダーとしては、ポリビニルアルコールおよびその誘導体、ポリアルキレンオキサイド、ポリビニルピロリドン、ポリアクリルアミド、ゼラチン、ヒドロキシルエチルセルロース、カルボキシルメチルセルロース、プルラン、カゼイン、デキストラン等を用いることができるが、インクが含有する高沸点有機溶媒や水に対する膨潤性や溶解性が低い親水性バインダーを使用するのが印字直後の皮膜強度の点から好ましい。
【００２７】
本発明では特に皮膜形成性のため、ポリビニルアルコールまたはその誘導体が好ましく、中でも平均重合度が１０００以上が好ましく、最も好ましくは平均重合度が２０００以上のポリビニルアルコールまたはその誘導体である。また、ケン化度は７０〜１００％が好ましく、特に８０〜１００％が最も好ましい。
【００２８】
上記親水性バインダーは２種以上併用することもできるが、この場合、ポリビニルアルコールまたはその誘導体を少なくとも５０質量％以上含有しているのが好ましい。
【００２９】
上記ポリビニルアルコール誘導体としては、カチオン変性ポリビニルアルコール、アニオン変性ポリビニルアルコールまたはノニオン変性ポリビニルアルコールが挙げられる。
【００３０】
カチオン変性ポリビニルアルコールは、カチオン性基を有するエチレン性不飽和単量体と酢酸ビニルとの共重合体をケン化することにより得られる。
【００３１】
カチオン性基を有するエチレン性不飽和単量体としては、例えばトリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシルエチルトリメチルアンモニウムクロライド、トリメチル−（−メタクリルアミドプロピル）アンモニウムクロライド、Ｎ−（１，１−ジメチル−３−ジメチルアミノプロピル）アクリルアミド等が挙げられる。
【００３２】
カチオン変性ポリビニルアルコールのカチオン変性基含有単量体の比率は、酢酸ビニルに対して通常０．１〜１０モル％、好ましくは０．２〜５モル％である。
【００３３】
カチオン変性ポリビニルアルコールの重合度は通常５００〜４０００、好ましくは１０００〜４０００である。
【００３４】
また、酢酸ビニル基のケン化度は通常６０〜１００モル％、好ましくは７０〜９９モル％である。
【００３５】
アニオン変性ポリビニルアルコールは例えば、特開平１−２０６０８８号公報に記載されているようなアニオン性基を有するポリビニルアルコール、特開昭６１−２３７６８１号、および同６３−３０７９７９号公報に記載されているような、ビニルアルコールと水溶性基を有するビニル化合物との共重合体、及び特開平７−２８５２６５号公報に記載されているような水溶性基を有する変性ポリビニルアルコールが挙げられる。
【００３６】
また、ノニオン変性ポリビニルアルコールとしては、例えば、特開平７−９７５８号公報に記載されているようなポリアルキレンオキサイド基をビニルアルコールの一部に付加したポリビニルアルコール誘導体、特開平８−２５７９５号公報に記載された疎水性基を有するビニル化合物とビニルアルコールとのブロック共重合体等が挙げられる。
【００３７】
本発明のインクジェット記録材料の空隙層の親水性バインダーに対する無機微粒子の比率は質量比で３倍以上であることが、高い空隙率と高い皮膜強度を得る上で好ましい。同様の観点から更に好ましい無機微粒子の親水性バインダーに対する比率は６以上である。
【００３８】
親水性バインダーに対する無機微粒子の比率の上限は、皮膜のひび割れ性能の点から概ね８以下であることが好ましい。
【００３９】
硬膜剤（ホウ酸、硼砂）
本発明のインクジェット記録材料の空隙層中には前記親水性バインダーと架橋し得る硬膜剤を添加するのが空隙層の造膜性の改良、皮膜の耐水性、および本発明の目的である印字後の皮膜強度を改善する点で好ましい。そのような硬膜剤としてはエポキシ基、エチレンイミノ基、活性ビニル基等を含有する有機硬膜剤、クロムみょうばん、ホウ酸、あるいはホウ砂等の無機硬膜剤が挙げられる。
【００４０】
親水性バインダーがポリビニルアルコールである場合には特に、分子中に少なくとも２個のエポキシ基を有するエポキシ系硬膜剤、ホウ酸またはその塩、ホウ砂が好ましい。ホウ酸としてはオルトホウ酸だけでなく、メタホウ酸や四ホウ酸等も使用できる。
【００４１】
上記硬膜剤の添加量は上記親水性バインダー１ｇ当たり通常１〜３００ｍｇ、好ましくは２〜１５０ｍｇである。
【００４２】
（カチオン性化合物）
本発明のインクジェット記録材料の空隙層中には、画像の耐水性、耐滲み性を改良する観点から、カチオン性化合物を含有させることが好ましく、中でもカチオン性ポリマーがより好ましい。カチオン性ポリマーとしては、例えば１級〜３級アミノ基及び４級アンモニウム塩基を有するカチオン性ポリマーを用いることができるが、経時での変色や耐光性の劣化が少ないこと、染料の定着性が良好になる観点から、４級アンモニウム塩基を有するカチオン性ポリマーが特に好ましい。
【００４３】
本発明においては、カチオン性ポリマーが本発明の水性分散液に用いられることが更に好ましい。
【００４４】
好ましいカチオン性ポリマーの具体例を挙げるが、本発明はこれらに限定されるものではない。
【００４５】
【化１】
2005153316.tif 000002
【００４６】
【化２】
2005153316.tif 000003
【００４７】
【化３】
2005153316.tif 000004
【００４８】
【化４】
2005153316.tif 000005
【００４９】
これらの第４級アンモニウム塩基を有するカチオン性ポリマーは第４級アンモニウム塩基のために水溶性が一般に高いが、共重合する第４級アンモニウム塩基を含まないモノマーの組成や比率によっては水に充分に溶解しないことがあるが、水混和性有機溶媒と水との混合溶媒に溶解させることにより溶解し得るもので有れば本発明に使用できる。
【００５０】
また、上記カチオンポリマー以外に公知のカチオン物質を使用することも可能である。
【００５１】
さらに必要に応じて、特開昭５７−３６６９２号公報の塩基性ラテックスポリマー、特公平４−１５７４４号、特開昭６１−５８７８８号、同６２−１７４１８４号等各公報記載のポリアリルアミン、特開昭６１−４７２９０号公報記載のアルカリ金属弱酸塩等を併用することができる。
【００５２】
（支持体）
本発明でインクジェット記録材料の支持体としては、公知のものを適宜使用できる。透明支持体としては、例えば、ポリエステル系樹脂、ジアセテート系樹脂、トリアセテート系樹脂、アクリル系樹脂、ポリカーボネート系樹脂、ポリ塩化ビニル系樹脂、ポリイミド系樹脂、セロハン、セルロイド等の材料からなるフィルムや板、およびガラス板などが挙げられ、この中でもＯＨＰとして使用されたときの輻射熱に耐える性質のものが好ましく、ポリエチレンテレフタレートが特に好ましい。このような透明な支持体の厚さとしては、１０〜２００μｍが好ましい。
【００５３】
また、透明である必要のない場合に用いる支持体としては、例えば、一般の紙、合成紙、樹脂被覆紙、布、木材、金属等からなるシートや板、および上記の透光性支持体を公知の手段により不透明化処理したもの等を挙げることができる。不透明の支持体としては、基紙の少なくとも一方に白色顔料等を添加したポリオレフィン樹脂被覆層を有する樹脂被覆紙（いわゆるＲＣペーパー）、ポリエチレンテレフタレートに白色顔料を添加してなるいわゆるホワイトペットが好ましい。支持体とインク受像層の接着強度を大きくする等の目的で、インク受容層の塗布に先立って、支持体にコロナ放電処理や下引処理等を行うことが好ましい。さらに、本発明のインクジェット記録材料は必ずしも無色である必要はなく、着色されたインクジェット記録材料であってもよい。
【００５４】
本発明のインクジェット記録材料では紙支持体の両面をポリエチレンでラミネートした紙支持体を用いることが、記録画像が写真画質に近く、しかも低コストで高品質の画像が得られるために特に好ましい。
【００５５】
本発明のインクジェット記録材料の空隙層には、塗布後乾燥時の皮膜の脆弱性を改良するために、各種液滴やポリマーラテックスを含有することが好ましい。そのような液滴としては例えば流動パラフィン、ジオクチルフタレート、トリクレジルホスフェート、シリコンオイルのような、室温で水に対する溶解性が約０．０１質量％以下の疎水性高沸点有機溶媒、例えばスチレン、メチルアクリレート、メチルメタクリレート、エチルアクリレート、ブチルアクリレート、ブチルメタクリレート、ジビニルベンゼン、ヒドロキシエチルメタクリレート等のモノマーを１種以上を乳化重合、あるいは重合後乳化分散させて得られるようなポリマーラテックスを添加することができる。このような液滴、ラテックス粒子は、好ましくは親水性バインダーに対し１０〜５０質量％用いることができる。クラック防止や皮膜の脆弱性に対しては、分子量が３００以下のポリオール類を含有させることも好ましい。このようなポリオール類としては、例えば、エチレングリコール、ジエチレングリコール、トリエチレングリコール、プロピレングリコール、グリセリン、１，６−ヘキサンジオール、分子量が３００以下のポリエチレングリコール等が挙げられる。
【００５６】
本発明のインクジェット記録材料のインク吸収層側の任意の層中には、必要に応じて各種の添加剤を含有させることができる。
【００５７】
例えば、特開昭５７−７４１９３号公報、同５７−８７９８８号公報及び同６２−２６１４７６号公報に記載の紫外線吸収剤、特開昭５７−７４１９２号、同５７−８７９８９号公報、同６０−７２７８５号公報、同６１−１４６５９１号公報、特開平１−９５０９１号公報及び同３−１３３７６号公報等に記載されている退色防止剤、アニオン、カチオンまたはノニオンの各種界面活性剤、特開昭５９−４２９９３号公報、同５９−５２６８９号公報、同６２−２８００６９号公報、同６１−２４２８７１号公報および特開平４−２１９２６６号公報等に記載されている蛍光増白剤、硫酸、リン酸、酢酸、クエン酸、水酸化ナトリウム、水酸化カリウム、炭酸カリウム等のｐＨ調整剤、ジエチレングリコール等の潤滑剤、防腐剤、増粘剤、帯電防止剤、マット剤等の公知の各種添加剤を含有させることもできる。
【００５８】
本発明のインクジェット記録材料におけるインク吸収層側の塗布固形分の量は５〜４０ｇ／ｍ2が好ましく、１０〜３０ｇ／ｍ2がより好ましい。
【００５９】
本発明のインクジェット記録材料の乾燥膜厚は皮膜の空隙率や要求される空隙量により決まるが、一般には１５μｍ以上、好ましくは２０μｍ以上である。
【００６０】
本発明のインクジェット記録材料のインク吸収層の空隙容量はインクジェット記録材料１ｍ2当たり１０〜４０ｍｌが好ましく、１５〜３０ｍｌになる範囲に調整されることがより好ましい。
【００６１】
但し、空隙容量はＪ．ＴＡＰＰＩ  紙パルプ試験方法  Ｎｏ．５１−８７「紙及び板紙の液体吸収性試験方法」（ブリストー法）に記載された方法でインクジェット記録材料のインク吸収性側を測定した時、吸収時間が２秒における液体転移量（ｍｌ／ｍ2）で表される。なお、この時使用する液体は純水（イオン交換水）であるが、測定面積の判別を容易にするために２％未満の水溶性染料を含有していてもよい。
【００６２】
本発明のインクジェット記録材料は、前記した空隙層を有する記録層を２層以上有していてもよく、この場合、２層以上の空隙層の無機微粒子の親水性バインダーに対する比率はお互いに異なっていてもよい。
【００６３】
また、上記空隙層以外に、空隙層を有さず、あるいは空隙層と共にインクに対して膨潤性の層である膨潤性層を有していてもよい。
【００６４】
このような膨潤性層は空隙層の下層（支持体に近い側）あるいは空隙層の上層（支持体から離れた側）に設けてもよく、更には空隙層が２層以上有る場合には空隙層の間に設けられてもよい。かかる膨潤性層には通常親水性バインダーが用いられ、ここに用いられる親水性バインダーの例としては、前記空隙層に用いられる親水性バインダーが挙げられる。
【００６５】
本発明のインクジェット記録材料のインク吸収性層を有する側とは反対側にはカール防止や印字直後に重ね合わせた際のくっつき防止やインク転写防止を更に向上させるために種々の種類のバック層を設けることが好ましい。
【００６６】
バック層の構成は支持体の種類や厚み、インク吸収性層の構成や厚みによっても変わるが一般には親水性バインダーや疎水性バインダーが用いられる。バック層の厚みは通常は０．１〜１０μｍの範囲である。
【００６７】
また、バック層には他のインクジェット記録材料とのくっつき防止、筆記性改良、さらにはインクジェット記録装置内での搬送性改良のために表面を粗面化できる。この目的で好ましく用いられるのは粒径が２〜２０μｍの有機または無機の微粒子である。
【実施例】
【００６８】
以下、本発明を実施例を挙げて具体的に説明するが、本発明の態様はこれにより限定されるものではない。
【００６９】
（水性分散液の調製）
実施例１
水を主成分とする水性媒体と、無機顔料微粒子として、微粒子シリカ（Ｔ−３２：トクヤマ社製）を用いて、第１分散機として遠心方式の分散機（フロージェットミキサー：粉研パウテックス社製）周速２５ｍ／ｓｅｃで分散を行い、引き続き、第２分散機として遠心方式の分散機（ファインフローミル：太平洋機工社製）周速２５ｍ／ｓｅｃで分散を行い、更に第３分散機としてメディア型分散機（サンドミルＲＬ１２．５：アシザワ社製）でビーズ充填率８０％、周速８．０ｍ／ｓｅｃ、滞留時間１０ｍｉｎ分散を行い、水性分散液をそれぞれ作製した。分散機は、分散液を冷却する目的で第１分散機、第２分散機は、ジャケットに通し、第３分散機前には熱交換器を設置した。微粒子シリカの濃度は、３０質量％で実施した。
【００７０】
水性分散液には、水を主成分としカチオン性ポリマー（Ｐ−１３）と硬膜剤であるホウ酸、硼砂を含有させた。カチオン性ポリマーは、微粒子シリカの質量に対して４質量％とした。
【００７１】
水性分散液１〜７の調製（ｐＨ５）
上記水性分散液の調製の分散方法で、硬膜剤のホウ酸、硼砂比率が表１記載になるように変化させて分散を実施し、各水性分散液１〜７を得、以下の評価を行った。
【００７２】
分散性の評価として各水性分散液中の粒子の平均粒径、粗大粒子数を測定した結果を以下に示す。
【００７３】
（平均粒径評価）
ｍａｌｖｅｒｎ社製、光子相関法ゼータサイザー１０００ＨＳで測定した値である。
【００７４】
（粗大粒子数）
ＰａｃｉｆｉｃＳｃｉｅｎｔｉｆｉｃ社製、ＨＩＡＣ／ＲＯＹＣＯ  Ｍｏｄｅｌ８０００Ａ  ＰａｒｔｉｃｌｅＣｏｕｎｔｅｒで測定した値である。粗大粒子数の測定は、湿式シリカ微粒子分散液を希釈してシリカ微粒子の重量濃度で０．１％の液を作り、１０ｍｌ中の粗大粒子を測定した値である。測定レンジは２〜１００μｍレンジで測定し、１０μｍ以上の粒子数を粗大粒子数とした。
【００７５】
【表１】
2005153316.tif 000006
【００７６】
インクジェット記録材料（記録材料）の調製
水性分散液１〜７の水性分散液を使用し、４０℃で攪拌しながら、ポリビニルアルコール（クラレ工業株式会社製：ＰＶＡ２３５）を添加し、純水で微粒子シリカ濃度が１０質量％になるように塗布液を仕上げ、ＲＣペーパー上に微粒子シリカ付量が１８ｇ／ｍ2になるようにＣＳ２００ｍ／ｍｉｎで塗布し、インクジェット記録材料（記録材料）１〜７を得、以下の評価を行った。尚、ポリビニルアルコールの添加量は、微粒子シリカ／ポリビニールアルコールが６．５になるように調製した。
【００７７】
（低温粘度）
前記塗布液をサンプリングし、５℃を恒温バスに浸漬し、１時間後の粘度を測定した。
【００７８】
測定計：
Ａ：１００，０００ｃＰ以上
Ｂ：２０，０００ｃＰ〜１００，０００ｃＰ未満
Ｃ：１０，０００ｃＰ〜２０，０００ｃｐ未満
Ｄ：８００〜１００００ｃＰ未満
Ｅ：８００ｃＰ未満
Ｃランク以上であれば膜面故障が発生する可能性はなく、Ｄランクでは膜面故障が若干発生する懸念がある。
【００７９】
（ひび割れ）
塗布面の０．３ｍ2当たりのひび割れ点数を目視でカウントした。
【００８０】
Ａ：６点未満
Ｂ：６〜１１点未満
Ｃ：１１〜２１点未満
Ｄ：２１以上
ひび割れ点数は、通常１０点以下であれば実用上問題ないと考えられる。
【００８１】
（吹かれムラ）
目視で評価を行い、以下の基準でランクをつけた。
【００８２】
Ａ：吹かれムラなし
Ｂ：反射でよく見れば吹かれムラが観察される
Ｃ：わずかに吹かれムラ有り
Ｄ：吹かれムラ有り
Ｂランク以上であれば、性能上問題ないと考えられる
（光沢度）
日本電色工業社製変角光度計（ＶＧＳ−１００１ＤＰ）を用いて、７５度の光沢度を測定した。この値が４５以上であればフォトライク画像用記録材料として有効である。結果を以下に示す。
【００８３】
【表２】
2005153316.tif 000007
【００８４】
実施例２
実施例１において、微粒子シリカの水性分散液中の添加量を２５質量％、表３に示すよに、ホウ酸、硼砂の比率を変えた以外は実施例１と同様にして、水性分散液８〜１４を作製し、これらの水性分散液を用いて、実施例１と同様にしてインクジェット記録材料（記録材料）８〜１４を得た。得られた各々の水性分散液及びインクジェット記録材料について、実施例１と同様の評価を行った。結果を以下に示す。
【００８５】
【表３】
2005153316.tif 000008
【００８６】
【表４】
2005153316.tif 000009
【００８７】
以上の表１〜表４から明らかなように、本発明の水性分散液、インクジェット記録材料が比較の分散液、インクジェット記録材料に比して優れていることが分かる。